(57)【要約】【課題】台所、浴室、洗面所、便所など水を使用する場所に設置してある家具、備品等の清掃用に適する清掃効果の高い清掃用シート及びその製造方法を提供する。【解決手段】レーヨン繊維とポリエチレンテレフタレート繊維を含む不織布に、界面活性剤と多価アルコールを含む清掃剤を含有させた清掃用シートであって、該清掃用シート中の水分含有率が５質量％以下であることを特徴とする清掃用シート、及び不織布に清掃剤を含有させた水分含有率が５質量％以下の清掃用シートの製造方法であって、該不織布に水分率が３０質量％以下の清掃剤溶液を塗布した後、シート中の水分含有率が５質量％以下となるまで乾燥することを特徴とする清掃用シートの製造方法。【選択図】        なし【特許請求の範囲】
【請求項１】
レーヨン繊維とポリエチレンテレフタレート繊維を含む不織布に、界面活性剤と多価アルコールを含む清掃剤を含有させた清掃用シートであって、該清掃用シート中の水分含有率が５質量％以下であることを特徴とする清掃用シート。
【請求項２】
不織布成分中のレーヨン繊維とポリエチレンテレフタレート繊維との質量割合がレーヨン繊維６０〜９０質量％、ポリエチレンテレフタレート繊維１０〜４０質量％であり、清掃剤成分中の界面活性剤と多価アルコールとの質量割合が界面活性剤５０〜７０質量％、多価アルコール３０〜５０質量％である請求項１に記載の清掃用シート。
【請求項３】
レーヨン繊維が平均繊維径１．０〜３．０ｄｔｅｘ、平均繊維長２０〜６０ｍｍの繊維であり、ポリエチレンテレフタレート繊維が平均繊維径０．８〜２．８ｄｔｅｘ、平均繊維長２０〜６０ｍｍの繊維である請求項１又は２に記載の清掃用シート。
【請求項４】
多価アルコールが、１，３−ブチレングリコール、グリセリン、エチレングリコール、プロピレングリコール、ジプロピレングリコール、ポリグリセリン、ポリエチレングリコール、ポリプロピレングリコール、グルコース、マルトース、マルチトール、ショ糖、フラクトース、ソルビトール及び澱粉分解糖よりなる群から選ばれる少なくとも１種である請求項１乃至３の何れかに記載の清掃用シート。
【請求項５】
界面活性剤が、脂肪酸ジエタノールアミド、ポリオキシエチレンアルキルエーテル及びポリオキシエチレンアルキルエーテル硫酸塩よりなる群から選ばれる少なくとも１種の非イオン性界面活性剤であり、多価アルコールがプロピレングリコールである請求項１乃至４の何れかに記載の清掃用シート。
【請求項６】
清掃用シート中に清掃剤が１５〜５０ｇ／ｍ２  含まれる請求項１乃至５の何れかに記載の清掃用シート。
【請求項７】
厚みが０．４〜１．０ｍｍである請求項１乃至６の何れかに記載の清掃用シート。
【請求項８】
米坪量が４０〜１００ｇ／ｍ２  である請求項１乃至７の何れかに記載の清掃用シート。
【請求項９】
格子状の凹凸模様がつけられている請求項１乃至８の何れかに記載の清掃用シート。
【請求項１０】
不織布に清掃剤を含有させた水分含有率が５質量％以下の清掃用シートの製造方法であって、該不織布に水分率が３０質量％以下の清掃剤溶液を塗布した後、シート中の水分含有率が５質量％以下となるまで乾燥することを特徴とする清掃用シートの製造方法。
【発明の詳細な説明】
【０００１】
【発明の属する技術分野】
本発明は、清掃用シート及びその製造方法に関する。更に詳しくは、台所、浴室、洗面所など水を使用する場所に設置してある家具、備品等の清掃に有用な清掃用シート及びその製造方法に関する。
【０００２】
【従来の技術】
従来、不織布、紙、連続発泡体、フイルム、編織布などの基材に界面活性剤、無機系発熱物質と多価アルコールを含有する洗浄剤を含ませ、使用する際に水または湯で湿して用いる乾燥状態の洗浄用シート（特許文献１）や水不溶性基材に起泡性界面活性剤並びに水溶性及び油溶性のコンディショニング剤を含ませた実質的に乾燥しているクレンジング製品（特許文献２）が提案されている。これらの発明品の適用対象は、人体に関するものであり、特許文献１の洗浄用シートは顔のメーク落し、特許文献２のクレンジング製品は頭膚や毛髪のクレンジング、コンディショニングに有用であることが記載されている。
【０００３】
しかしながら、これらの発明は、人体を対象としたものであるため、例えば洗浄用シートに水を加えて使用する際にシートの温度を体温に近づけるための無機系発熱物質や、頭皮を保護するためのコンディショニング剤が必須成分として配合されている。
【０００４】
このため、これらの発明を台所、浴室、洗面所、便所など水を使用する場所に設置してある流し台、調理台、浴槽、洗面台、便器などの家具、備品の清掃用に用いると、洗浄力が不足する等の問題が生じる。
【０００５】
【特許文献１】
特開２００２−２７５０５０号公報（特許請求の範囲）
【特許文献２】
特開２００１−５０３０５０号公報（特許請求の範囲）
【０００６】
【発明が解決しようとする課題】
本発明の課題は、上記問題を解消でき、台所、浴室、洗面所、便所など水を使用する場所に設置してある家具、備品等の清掃用に適する清掃効果の高い清掃用シート及びその製造方法を提供することである。
【０００７】
【課題を解決するための手段】
上記課題を解決する本発明は以下に記載するものである。
【０００８】
〔１〕  レーヨン繊維とポリエチレンテレフタレート繊維を含む不織布に、界面活性剤と多価アルコールを含む清掃剤を含有させた清掃用シートであって、該清掃用シート中の水分含有率が５質量％以下であることを特徴とする清掃用シート。
【０００９】
〔２〕  不織布成分中のレーヨン繊維とポリエチレンテレフタレート繊維との質量割合がレーヨン繊維６０〜９０質量％、ポリエチレンテレフタレート繊維１０〜４０質量％であり、清掃剤成分中の界面活性剤と多価アルコールとの質量割合が界面活性剤５０〜７０質量％、多価アルコール３０〜５０質量％である〔１〕に記載の清掃用シート。
【００１０】
〔３〕  レーヨン繊維が平均繊維径１．０〜３．０ｄｔｅｘ、平均繊維長２０〜６０ｍｍの繊維であり、ポリエチレンテレフタレート繊維が平均繊維径０．８〜２．８ｄｔｅｘ、平均繊維長２０〜６０ｍｍの繊維である〔１〕又は〔２〕に記載の清掃用シート。
【００１１】
〔４〕  多価アルコールが、１，３−ブチレングリコール、グリセリン、エチレングリコール、プロピレングリコール、ジプロピレングリコール、ポリグリセリン、ポリエチレングリコール、ポリプロピレングリコール、グルコース、マルトース、マルチトール、ショ糖、フラクトース、ソルビトール及び澱粉分解糖よりなる群から選ばれる少なくとも１種である〔１〕乃至〔３〕の何れかに記載の清掃用シート。
【００１２】
〔５〕  界面活性剤が、脂肪酸ジエタノールアミド、ポリオキシエチレンアルキルエーテル及びポリオキシエチレンアルキルエーテル硫酸塩よりなる群から選ばれる少なくとも１種の非イオン性界面活性剤であり、多価アルコールがプロピレングリコールである〔１〕乃至〔４〕の何れかに記載の清掃用シート。
【００１３】
〔６〕  清掃用シート中に清掃剤が１５〜５０ｇ／ｍ２  含まれる〔１〕乃至〔５〕の何れかに記載の清掃用シート。
【００１４】
〔７〕  厚みが０．４〜１．０ｍｍである〔１〕乃至〔６〕の何れかに記載の清掃用シート。
【００１５】
〔８〕  米坪量が４０〜１００ｇ／ｍ２  である〔１〕乃至〔７〕の何れかに記載の清掃用シート。
【００１６】
〔９〕  格子状の凹凸模様がつけられている〔１〕乃至〔８〕の何れかに記載の清掃用シート。
【００１７】
〔１０〕  不織布に清掃剤を含有させた水分含有率が５質量％以下の清掃用シートの製造方法であって、該不織布に水分率が３０質量％以下の清掃剤溶液を塗布した後、シート中の水分含有率が５質量％以下となるまで乾燥することを特徴とする清掃用シートの製造方法。
【００１８】
【発明の実施の形態】
以下、本発明を更に詳細に説明する。
【００１９】
［清掃用シート］
本発明において基材に用いる不織布は、レーヨン繊維とポリエチレンテレフタレート繊維を含むことを必要とする。
【００２０】
本発明における不織布は、レーヨン繊維とポリエチレンテレフタレート繊維の合計が不織布成分として９５質量％以上であることが好ましく、また不織布成分中のレーヨン繊維とポリエチレンテレフタレート繊維との質量割合がレーヨン繊維６０〜９０質量％、ポリエチレンテレフタレート繊維１０〜４０質量％であることが好ましい。
【００２１】
不織布中のレーヨン繊維とポリエチレンテレフタレート繊維の合計が不織布成分として９５質量％未満であると、清掃用シートに必要量の清掃剤を含有させることが困難となることがあり、また、清掃用シートが硬くなり過ぎることがある。
【００２２】
また、不織布成分中のレーヨン繊維とポリエチレンテレフタレート繊維との質量割合でレーヨン繊維が６０質量％未満であり、ポリエチレンテレフタレート繊維が４０質量％を超えると清掃用シートに清掃剤を充分な量含ませることができなくなることがある。一方、不織布成分中のレーヨン繊維とポリエチレンテレフタレート繊維との質量割合でレーヨン繊維が９０質量％を超え、ポリエチレンテレフタレート繊維が１０質量％を未満であると、得られる清掃用シートが硬くなり過ぎることがある。
【００２３】
上記の理由により、不織布中レーヨン繊維が７０〜８０質量％、ポリエチレンテレフタレート繊維が２０〜３０質量％であることが特に好ましい。
【００２４】
尚、不織布中にレーヨン繊維及びポリエチレンテレフタレート繊維以外の不織布成分（以下、『バインダー繊維』という）を５質量％以下の量含ませることができる。このバインダー繊維としては、融点が２００℃以上の熱可塑性ポリマーからなる繊維であることが好ましい。このバインダー繊維としては、例えばポリエチレン繊維やポリプロピレン繊維等のポリオレフィン繊維、ポリエチレンテレフタレート／ポリエチレンイソフタレート共重合ポリエステル繊維、ポリエチレンテレフタレート／ポリブチレンテレフタレート共重合ポリエステル繊維、ポリエチレンテレフタレート／ポリジエチレングリコールテレフタレート共重合ポリエステル繊維等の共重合ポリエステル繊維を挙げることができる。バインダー繊維を５質量％以下（例えば２質量％）の量用いる場合、不織布を例えば２００℃以下の温度で加熱処理することにより清掃用シートの型崩れを少なくする効果が得られる。また、不織布にエンボス加工などにより、凹凸模様を付与する際の賦形性を向上させることができる。しかしながら、不織布成分としてバインダー繊維を加えると、清掃用シートの剛性低下や清掃剤の含有量不足が生じることがあるので、不織布成分は、レーヨン繊維とポリエチレンテレフタレート繊維のみであることが特に好ましい。
【００２５】
本発明におけるレーヨン繊維は、平均繊維径が１．０〜３．０ｄｔｅｘ、平均繊維長が２０〜６０ｍｍの繊維であることが好ましい。また、ポリエチレンテレフタレート繊維は、平均繊維径が０．８〜２．８ｄｔｅｘ、平均繊維長が２０〜６０ｍｍの繊維であることが好ましい。
【００２６】
レーヨン繊維およびポリエチレンテレフタレート繊維の平均繊維径及び平均繊維長がこの範囲であると、不織布へ清掃剤を高含有率で含ませることができ、得られる清掃用シートの清掃効果が良好となるので好ましい。
【００２７】
本発明において清掃剤は、清掃剤成分として界面活性剤と多価アルコールの合計が９５質量％以上であることが好ましく、清掃剤成分中の界面活性剤と多価アルコールとの質量割合が界面活性剤５０〜７０質量％、多価アルコール３０〜５０質量％であることが好ましい。
【００２８】
清掃剤成分中の界面活性剤と多価アルコールの合計が９５質量％未満であると清掃用シートの洗浄力が不足することがある。
【００２９】
また、清掃剤成分中の界面活性剤と多価アルコールとの質量割合で、界面活性剤が７０質量％を超え、多価アルコールが３０質量％未満であると、清掃用シートに水を含ませて清掃に使用する際、清掃対象の家具・備品等の油分汚れを浮かせる効果が不足することがある。また、清掃用シートを使用する際に手の荒れが生じることがある。一方、界面活性剤が５０質量％未満で、多価アルコールが５０質量％を超えると清掃対象の家具・備品等の水垢に対する清掃効果が不足することがある。上記の理由により、清掃剤中界面活性剤が６０〜７０質量％、多価アルコールが３０〜４０質量％であることが特に好ましい。
【００３０】
本発明において、清掃用シート中の水分含有率は５質量％以下であることを必要とする。清掃用シート中の水分含有率が５質量％を超えると、製品が流通する過程で、内容物の一部が腐敗して悪臭が発生する不都合が生じる。或いは、細菌が繁殖することによる衛生上の不都合が生じる。また、これを防ぐためには防腐剤を配合することが有効であるが、使用する際の人体に対する影響が懸念されるため好ましくない。尚、清掃用シート中の水分含有率は低い程好都合であるが、用いる不織布の下限は２質量％であることが好ましい。
【００３１】
本発明において、清掃剤は清掃用シート中に固形分として１５〜５０ｇ／ｍ２  含ませることが好ましい。清掃用シート中の清掃剤が１５ｇ／ｍ２  未満であると、清掃シートに水を含ませて清掃する際の清掃効果が不足することがある。また、清掃用シート中に清掃剤を５０ｇ／ｍ２  を超えて含ませることは製造が困難である。
【００３２】
本発明において、清掃用シートは厚みが０．４〜１．０ｍｍであることが好ましい。厚みがこの範囲であると、清掃用シートを用いて汚れを拭き取る時の力のかかり方が良いため、汚れの拭き取り性が良好となる。
【００３３】
本発明において、清掃用シートの米坪量は４０〜１００ｇ／ｍ２  であることが好ましい。米坪量がこの範囲であると、清掃用シートを用いて汚れを拭き取る時の力のかかり方が良いため、汚れの拭き取り性が良好となる。
【００３４】
本発明において、清掃用シートには凹凸模様がつけられていることが好ましい。凹凸模様は格子状の模様であることが特に好ましい。清掃用シートに凹凸模様がつけられていると、清掃用シートを用いて汚れを掻き取る時に汚れの掻き取り性が良好となる。
【００３５】
［界面活性剤］
本発明における界面活性剤には従来公知の、陰イオン性界面活性剤、陽イオン性界面活性剤、非イオン性界面活性剤、両性界面活性剤を用いることができる。
【００３６】
これらのうち、アミンオキシド、アルキルグリコキシド、ポリヒドロキシ脂肪酸アミド、アルコキシル化脂肪酸エステル、スクロースエステル、ヤシ油脂肪酸アルカノードアミド、ポリオキシエチレンポリオキシソルビタン脂肪酸エステル、ポリオキシエチレングリセリン脂肪酸エステル、ポリオキシエチレン脂肪酸エステル、脂肪酸ジエタノールアミド、ポリオキシエチレンアルキルエーテル及びポリオキシエチレンアルキルエーテル硫酸塩よりなる群から選ばれる少なくとも１種の非イオン性界面活性剤が、清掃用シートに水を加えて清掃に用いる際に泡立ちが適度で汚れ落ちが良好になるため好ましい。
【００３７】
これらの非イオン性界面活性剤のうち、脂肪酸ジエタノールアミド、ポリオキシエチレンアルキルエーテル及びポリオキシエチレンアルキルエーテル硫酸塩が清掃用シートに水を加えて清掃に用いる際に泡立ち、汚れ落ち及び安全性の理由で特に好ましい。
【００３８】
［多価アルコール］
本発明における多価アルコールとしては、例えば１，３−ブチレングリコール、グリセリン、エチレングリコール、プロピレングリコール、ジプロピレングリコール、ポリグリセリン、ポリエチレングリコール、ポリプロピレングリコール、グルコース、マルトース、マルチトール、ショ糖、フラクトース、ソルビトール及び澱粉分解糖を挙げることができる。
【００３９】
これらの多価アルコールのうち、プロピレングリコールが清掃用シートに水を加えて清掃に用いる際に汚れ落ちが良好になるため好ましい。
【００４０】
［第３成分］
本発明においては、清掃剤中に界面活性剤及び多価アルコール以外の清掃剤成分を１０質量％以下の量含ませることができる。この界面活性剤及び多価アルコール以外の清掃剤成分（以下、『第３成分』ということがある）としては、例えば必要に応じて前述の成分の他にアルカリ剤や水溶性剤を配合することもできる。第３成分は、水溶性であることが、清掃用シートにより清掃した対象物の清掃後の仕上がり性が良好になるため好ましい。
【００４１】
第３成分として用いるアルカリ剤としては、水酸化ナトリウム等の水酸化物、炭酸ナトリウム等の炭酸塩、硫酸水素ナトリウム等のアルカリ性の硫酸塩、第１リン酸ナトリウム等のリン酸塩、酢酸ナトリウム、コハク酸ナトリウム等の有機アルカリ金属塩、アンモニア、モノ，ジ又はトリエタノールアミン等のアルカノールアミン、２−アミノ−２−メチル−１−プロパノール等のβ−アミノアルカリノール並びにモルホリン等を挙げることができる。
【００４２】
このアルカリ剤の配合割合は、第３成分中０．０１〜１質量％であることが好ましく、特に０．０５〜０．５質量％であることが、清掃用シートに水を含ませて清掃に使用する際の洗浄性が良好になり、また、シートの感触が良好になるため好ましい。
【００４３】
また、第３成分として用いる水溶性剤としては、エタノール、イソプロピルアルコール、ｎ−プロピルアルコール等の１価アルコール、エチレングリコールモノメチルエーテル、プロピレングリコールモノメチルエーテル等の多価アルコールの誘導体等を挙げることができる。
【００４４】
この水溶性剤の配合割合は、第３成分中１〜５０質量％であることが好ましく、特に１〜２０質量％であることが、清掃用シートに水を含ませて清掃に使用する際の臭い及び皮膚刺激性を抑制できるため好ましい。
【００４５】
更に、第３成分として必要に応じ、除菌剤、香料、防黴剤、色素（染料、顔料）、キレート剤、ワックス等を用いることができる。
【００４６】
尚、環境汚染や人体に対する影響を考慮すると本発明においては、清掃剤中に防腐剤が含まれないことが好ましい。同様の理由で、本発明における第３成分として、キレート化合物も含まれないことが好ましい。更に、同様の理由で、本発明における清掃剤は、界面活性剤と多価アルコールのみからなることが特に好ましい。
【００４７】
［清掃用シートの製造方法］
本発明の清掃用シートの製造方法について、その１例を図面を用いて更に説明する。
【００４８】
清掃用シート製造用設備の概略を図１に例示する。図１で１は原料不織布繰出工程、２は溶液塗布工程、３は溶液浸透工程、４は加熱乾燥工程、５はエンボス加工工程、６は冷却工程、７は製品シート巻取工程である。
【００４９】
図１の原料不織布繰出工程１では、原料不織布１１１が原料不織布繰出リール１１から巻出され、原料不織布搬送ロール１３を経て溶液塗布工程２へ連続的に供給される。
【００５０】
溶液塗布工程２では、供給された原料不織布１１１がその片面に清掃剤溶液を塗布され、清掃剤塗布後シート１２１となって溶液浸透工程３へ搬送される。尚、原料不織布１１１への清掃剤溶液の塗布は、清掃剤溶液槽２３内の溶液を連続回転する清掃剤溶液塗布ロール２１により汲み上げ、これを原料不織布１１１の片面に、シート中に清掃剤が固形分として１５〜５０ｇ／ｍ２  含まれる量を移転させることにより行う。塗布の際に溶液塗布補助ロール２５により不織布の浮上りを抑える。
【００５１】
溶液浸透工程３に搬送された清掃剤塗布後シート１２１は、その溶液塗布面にロールなどを接触させることなく更に移動し、溶液浸透シート１３１として加熱乾燥工程４に搬送される。この溶液浸透工程３内をシートが移動する間に、塗布された清掃剤溶液の大半は不織布表面から不織布内部に移動及び浸透する。溶液浸透シート１３１は溶液浸透シート搬送ロール３１を経て加熱乾燥工程４へ搬送される。
【００５２】
加熱乾燥工程４では、搬送された溶液浸透シート１３１が加熱乾燥第１ロール〜加熱乾燥第５ロール（４１〜４９：ロール表面が所定の温度になるようロール内部から加熱されている）に順次接触する。この間に、シートに含まれる水分の大半が蒸発により除去される。シートは、乾燥後シート１４１としてエンボス加工工程５に供給される。
【００５３】
エンボス加工工程５では、乾燥後シート１４１がエンボス加工ロール５１及びエンボス加工補助ロール５３の間に送られ、ここで両ロール５１，５３によりエンボス加工される。シートは厚み方向の凹凸形状に加工されたエンボス加工シート１５１となって冷却工程６へ搬送される。
【００５４】
冷却工程６では、エンボス加工シート１５１が冷却第１ロール〜冷却第４ロール（６１〜６７：ロール内部に冷媒が循環している）により冷却され、冷却後シート１６１となって製品シート巻取工程７に搬送される。
【００５５】
製品シート巻取工程７では、搬送された冷却後シート１６１が製品シート巻取リール７１に製品シート１７１として巻取られる。
【００５６】
尚、上記加熱乾燥工程４では、加熱乾燥ロールを５台連設して行ったがこれに限らず任意の台数を連設してシートを乾燥することができる。また、加熱乾燥ロールを用いず熱風乾燥機など他の手段で乾燥を行うことができる。或いは、加熱乾燥ロールと熱風乾燥機など複数の手段を用いて乾燥を行うこともできる。加熱乾燥工程４での乾燥は、製品シート中の水分含有率が５質量％以下となるよう実施することができる。
【００５７】
また、原料不織布として予めエンボス加工したものを用いることができる。この場合、上記清掃用シートの製造方法においてはエンボス加工工程５を省くことができる。
【００５８】
上記冷却工程６では、冷却ロールを４台連設して行ったがこれに限らず任意の台数を連設してシートを冷却することができる。また、冷却ロールを用いず冷風の吹き付けなど他の手段で冷却を行うことができる。或いは、冷却工程を省いてエンボス加工シートをそのまま（エンボス加工工程を省いた場合は乾燥後シートをそのまま）製品シートとして巻取ることもできる。
【００５９】
【実施例】
次に実施例を挙げて本発明をより具体的に説明するが、本発明はこれに限定されるものではない。尚、実施例における各特性は、以下の方法で測定した。
【００６０】
［清掃剤の吸収特性］
清掃用シートの表面にスポイトを用いて清掃剤一滴（約０．０４ｃｍ３  ）を滴下し、シート表面に液滴が認められなくなるまでの時間（吸収時間：秒）を測定した。この測定を５回行い平均値（平均吸収時間：秒）から清掃剤の吸収特性を下記基準にて評価した。
【００６１】
◎：平均吸収時間が２．０秒以下（特性極めて良好）
○：平均吸収時間が２．０秒を超え２．２秒以下（特性良好）
△：平均吸収時間が２．２秒を超え２．５秒以下（特性やや不良）
×：平均吸収時間が２．５秒を超える（特性不良）
［清掃用シートの柔軟性］
清掃用シートを両手の手のひら内で丸め、柔軟性について官能評価をおこなった。その結果から清掃用シートの柔軟性を下記基準にて評価した。
【００６２】
◎：極めて柔らかい（柔軟性極めて良好）
○：柔らかい      （柔軟性良好）
△：やや硬い      （柔軟性やや不良）
×：硬い          （柔軟性不良）
［油汚れ清掃特性］
清掃用シート固形分１００質量部に対し水分が２００質量部となるよう清掃用シートに水を沁み込ませ、油汚れ面を２０回こすり洗いで清掃した。清掃部分を観察し下記基準にて評価した。
【００６３】
◎：９０％以上の汚れが除かれた    （特性極めて良好）
○：５０％以上、９０％未満の汚れが除かれた（特性良好）
△：２５％以上、５０％未満の汚れが除かれた（特性やや不良）
×：２５％未満の汚れしか除かれなかった（特性不良）
［水垢汚れ清掃特性］
清掃用シート固形分１００質量部に対し水分が２００質量部となるよう清掃用シートに水を沁み込ませ、洗面台の水垢による汚れ面を２０回こすり洗いで清掃した。清掃部分を観察し下記基準にて評価した。
【００６４】
◎：９０％以上の汚れが除かれた    （特性極めて良好）
○：５０％以上９０％未満の汚れが除かれた（特性良好）
△：２５％以上、５０％未満の汚れが除かれた（特性やや不良）
×：２５％未満の汚れしか除かれなかった（特性不良）
［実施例１］
以下の通り清掃用シートを製造した。
【００６５】
（不織布）
平均繊維径が１．７ｄｔｅｘ、平均繊維長が４０ｍｍのレーヨン繊維７０質量％と平均繊維径が１．４５ｄｔｅｘ、平均繊維長が３８ｍｍのポリエチレンテレフタレート繊維３０質量％からなる不織布（シート目付が６０ｇ／ｍ２  のもの）を清掃用シートの製造に用いた。
【００６６】
（清掃剤溶液）
非イオン性界面活性剤としてポリオキシエチレンアルキルエーテル硫酸塩の水溶液（以下、『界面活性剤Ａ』という）を３０質量部、ポリオキシアルキレンアルキルエーテルの水溶液（以下、『界面活性剤Ｂ』という）を２０質量部、多価アルコールとしてプロピレングリコール（以下、『多価アルコールＡ』という）を４０質量部及び水１０質量部の混合液を清掃剤溶液として清掃用シートの製造に用いた。
【００６７】
（清掃用シートの製造）
図１の原料不織布繰出リール（１１）にロール状に巻いた上記の原料不織布（１１１）を、３０ｍ／秒の速度で連続的に巻き出し、清掃剤溶液塗布工程（２）に供給した。この工程で供給された不織布（１１１）の片面に、清掃剤溶液塗布ロール（２１）にて上記清掃剤溶液を清掃剤が固形分として２１ｇ／ｍ２  となる量を塗布した。
【００６８】
次いで、溶液が塗布された清掃剤塗布後シート（１２１）を、溶液浸透工程（３）に搬送し、この工程を２秒間の滞留時間で通過させて清掃剤溶液を不織布内に滲み込ませた後、加熱乾燥工程（４）に移動させた。
【００６９】
加熱乾燥工程（４）で、溶液浸透シート（１３１）を、表面温度をそれぞれ８０〜１００℃に保った加熱乾燥第１〜第５ロール（４１〜４９）により乾燥し、エンボス加工工程（５）に移送した。
【００７０】
エンボス加工工程（５）で、乾燥後シート（１４１）にエンボス加工ロール（５１）およびエンボス加工補助ロール（５３）にてエンボス加工を施した。エンボス加工により、千鳥格子状の凹凸を付与したエンボス加工シート（１５１）を、更に冷却工程（６）に移送した。
【００７１】
冷却工程（６）で、エンボス加工シート（１５１）を、表面温度をそれぞれ３０〜５０℃に保った冷却第１〜第４ロール（６１〜６７）により冷却し、製品シート巻取工程（７）に移送した。
【００７２】
製品シート巻取工程（７）で、製品シート（１７１）を製品シート巻取リール（７１）に巻き取った。
【００７３】
得られた製品シートの評価結果を表１に示す。尚、製品シート中の水分率は３質量％であり、製品シート中の清掃剤は、固形分として２１ｇ／ｍ２  であった。
【００７４】
［実施例２〜４及び比較例１、２］
不織布として表１に示す繊維のものを用いた、以外は実施例１と同様に清掃用シートを製造した。これらの評価結果を表１に示す。尚、実施例２〜４及び比較例１、２の製品シート中の水分率はいずれも３質量％であった。また、実施例２の製品シートは、エンボス加工性がその他の例の製品シートよりも良好であった。
【００７５】
【表１】
2005013479.tif 000002
【００７６】
表１で、◎は極めて良好、○は良好、△はやや不良、×は不良であることを表す。
【００７７】
＊１：バインンダー繊維として、平均繊維径１．０ｄｔｅｘ、平均繊維長が４０ｍｍのポリエチレン繊維を用いた。
【００７８】
＊２：溶液コートの際に目標量に到達しなかった。
【００７９】
［実施例４〜８及び比較例３、４］
清掃剤固形成分として表２に示す組成のものを用いた、以外は実施例１と同様に清掃用シートを製造した。これらの評価結果を表２に示す。尚、実施例４〜８及び比較例３、４の製品シート中の水分率はいずれも３質量％であった。
【００８０】
【表２】
2005013479.tif 000003
【００８１】
表２で、◎は極めて良好、○は良好、△はやや不良、×は不良であることを表す。
【００８２】
2005013479.tif 000004
【００８３】
【発明の効果】
本発明によれば、台所、浴室、洗面所など水を使用する場所に設置してある家具、備品等の清掃に有用な清掃用シート及びその製造方法を提供することができる。
【００８４】
本発明の清掃用シートは、シート状形状であるため被清掃面の細かい入り組んだ部分まで容易に入り込んで汚れを拭き取ることができる。また、被清掃面が複雑な曲面であってもフィットし易い。従来被清掃面に応じて使い分けていた清掃具を本発明の清掃用シート１枚で清掃できる。
【００８５】
本発明の清掃用シートには、高濃度の洗浄剤を含浸させることができる。また、手荒れしにくい成分を使用している。また、本発明の清掃用シートは、洗浄用成分を含浸しているにもかかわらず、使用前は乾燥しているので、清掃用シートからの洗浄用成分の蒸散が無く、使用時洗浄成分を有効に使用できる。
【図面の簡単な説明】
【図１】本発明の清掃用シート製造用設備の概略構成を示す側面図である。
【符号の説明】
１：原料不織布繰出工程
２：清掃剤溶液塗布工程
３：溶液浸透工程
４：加熱乾燥工程
５：エンボス加工工程
６：冷却工程
７：製品シート巻取工程
１１：原料不織布繰出リール
１３：原料不織布搬送ロール
２１：清掃剤溶液塗布ロール
２３：清掃剤溶液槽
２５：溶液塗布補助ロール
３１：溶液浸透シート搬送ロール
４１：加熱乾燥第１ロール
４３：加熱乾燥第２ロール
４５：加熱乾燥第３ロール
４７：加熱乾燥第４ロール
４９：加熱乾燥第５ロール
５１：エンボス加工ロール
５３：エンボス加工補助ロール
６１：冷却第１ロール
６３：冷却第２ロール
６５：冷却第３ロール
６７：冷却第４ロール
７１：製品シート巻取リール
１１１：原料不織布
１２１：清掃剤塗布後シート
１３１：溶液浸透シート
１４１：乾燥後シート
１５１：エンボス加工シート
１６１：冷却後シート
１７１：製品シート
【図１】
2005013479.tif 000005